(57)【要約】【課題】磁気ヘッドのリードヘッド等の製造工程において、研磨加工時に基板の表面に研磨くず等が残留することを抑え、的確にシールド層等を形成可能とする。【解決手段】基板１１上に形成した磁気抵抗効果膜層１３ａをエッチングしてリード素子１３を形成するとともに、ハードバイアス膜を形成するための凹部を形成する工程と、ハードバイアス膜となる磁性層１５ａを成膜する工程と、前記磁性層が被着した前記リード素子の表面と前記凹部とにわたり、外縁が前記凹部の内縁よりも内側位置となるようにレジスト２０を形成する工程と、該レジスト２０をマスクとして前記磁性層１５ａを除去する工程と、前記リード素子１３の上面位置まで基板の表面を平坦状に研磨加工する工程とを備える。【選択図】図２
2010033668.tif 000002
【特許請求の範囲】
【請求項１】
基板上に形成した磁気抵抗効果膜層をエッチングしてリード素子を形成するとともに、ハードバイアス膜を形成するための凹部を形成する工程と、
ハードバイアス膜となる磁性層を成膜する工程と、
前記磁性層が被着した前記リード素子の表面と前記凹部とにわたり、外縁が前記凹部の内縁よりも内側位置となるようにレジストを形成する工程と、
該レジストをマスクとして前記磁性層を除去する工程と、
前記リード素子の上面位置まで基板の表面を平坦状に研磨加工する工程とを備えることを特徴とする磁気ヘッドの製造方法。
【請求項２】
前記レジストをマスクとして前記磁性層を除去する工程の後に、前記リード素子の表面に被着する磁性層が埋没する厚さに、被覆材により基板の表面を被覆するとともに、前記磁性層を除去する工程において前記凹部の内縁に沿って形成された溝に前記被覆材を充填する工程を備えることを特徴とする請求項１に記載の磁気ヘッドの製造方法。
【請求項３】
前記被覆材により基板の表面を被覆する工程において、
基板の表面に流動性を有する被覆材を塗布して被覆材により前記溝を充填するとともに基板の表面を被覆材により被覆した後、被覆材を熱硬化させる工程を備えることを特徴とする請求項２記載の磁気ヘッドの製造方法。
【請求項４】
前記レジストをマスクとして前記磁性層を除去する工程に続いて、基板の表面に研磨加工用のストッパ層を成膜する工程を備えることを特徴とする請求項１〜３のいずれか一項記載の磁気ヘッドの製造方法。
【請求項５】
前記リード素子を形成し、ハードバイアス膜を形成するための凹部を形成する工程に続いて、
下部シールド層と前記ハードバイアス膜とを電気的に絶縁する絶縁膜を形成する工程を備えることを特徴とする請求項１〜４のいずれか一項記載の磁気ヘッドの製造方法。
【請求項６】
前記リード素子の上面位置まで基板の表面を平坦状に研磨加工する工程に続いて、
ハードバイアス膜の平面形状に前記磁性層をエッチングする工程と、
下部シールド層と上部シールド層間を絶縁する絶縁層を形成する工程と、
上部シールド層を形成する工程とを備えることを特徴とする請求項１〜５のいずれか一項記載の磁気ヘッドの製造方法。
【発明の詳細な説明】
【技術分野】
【０００１】
本発明は磁気ヘッドの製造方法に関し、より詳細には、磁気ヘッドのリードヘッドについての製造方法を特徴とする磁気ヘッドの製造方法に関する。
【背景技術】
【０００２】
ハードディスク装置等の磁気記憶装置に用いられる磁気ヘッドは、記録媒体に情報を記録するライトヘッドと、記録媒体に記録された情報を再生するリードヘッドとを備える。図７は、CPP(Current Perpendicular to Plane)型のリードヘッドの構造を浮上面（ABS面）側から見た状態を示す。
リードヘッド１０は、磁気抵抗効果膜からなるリード素子１３と、リード素子１３を厚さ方向に挟む配置に設けられた下部シールド層１２及び上部シールド層１４と、リード素子１３をコア幅方向に挟む配置に設けられたハードバイアス膜１５とを備える。
【０００３】
磁気ヘッドの製造工程においては、アルチック（Al2O3−TiC)からなる基板１１上に所要の磁性層及び絶縁層等を積層し、磁性層等を所定のパターンに形成してリードヘッド及びライトヘッドを形成する。
従前の磁気ヘッドの製造方法においてリードヘッドを形成する方法は、基板上に磁気抵抗効果膜層を成膜した後、リード素子のパターンにしたがってリフトオフパターンを形成し、磁気抵抗効果膜をイオンミリングしてリード素子をパターン形成した後、リフトオフによって不要部分を除去する方法であった。しかしながら、リード素子が微細化するとともに、リフトオフプロセスによっては微細なパターンにリード素子を形成することが困難になってきたことから、磁気抵抗効果膜の表面にエッチング及び研磨加工用のマスクを形成してリードヘッドを形成する方法が検討されている。
【０００４】
【特許文献１】特開２００７−２９４０７１号公報
【特許文献２】特開２００４−４７０２９号公報
【発明の開示】
【発明が解決しようとする課題】
【０００５】
図８は、マスクを使用して研磨加工によってリードヘッドを形成する工程を示す。
図８（ａ）は、基板１１上に下部シールド層１２と磁気抵抗効果膜層１３ａをそれぞれ成膜し、エッチングマスク及び研磨加工時のストッパ層を兼ねるマスク１６を形成した状態を示す。磁気抵抗効果膜層１３ａは、磁性層、非磁性層等を積層して形成される。マスク１６はリード素子１３として残す部位を被覆し、ハードバイアス膜１５を形成する部位については露出するようにパターン形成される。
図８（ｂ）は、マスク１６をエッチングマスクとしてドライエッチングにより磁気抵抗効果膜層１３ａをエッチングした状態を示す。
【０００６】
次に、スパッタリングにより絶縁膜１７を形成する（図８（ｃ））。この絶縁膜１７は、ハードバイアス膜１５と下部シールド層１２及びリード素子１３との間を電気的に絶縁するためのものである。
次いで、ハードバイアス膜となる磁性層１５ａを成膜する（図８（ｄ））。磁性層１５ａは、たとえばCoCrPt膜をスパッタリングして形成する。前工程においてリード素子１３の両側の磁気抵抗効果膜層１３ａは除去されている。磁性層１５ａはリード素子１３の両側の凹部を充填するように成膜する。リード素子１３及び磁気抵抗効果膜層１３ａが残留している部分では、その表面に重ねて磁性層１５ａが被着形成される。
次いで、全面に、ＣＶＤ法あるいはスパッタリング法により、例えばＴａ膜を成膜してストッパ層１９を形成する。
【０００７】
図８（ｅ）は、基板の表面を研磨加工（CMP加工）し、リード素子１３の表面と、磁気抵抗効果膜層１３ａの残留部分の表面に被着していた磁性層１５ａを除去した状態を示す。この研磨加工においては、マスク１６および凹部に形成された磁性層１５ａの表面を被覆するストッパ層１９が研磨加工の際にストッパとして作用し、マスク１６およびストッパ層１９の高さによって研磨位置が規定される。
こうしてワークの表面を平坦化加工した後、磁気抵抗効果膜層１３ａ等の不要部分を除去し、層間に絶縁層を充填し、次いで上部シールド層１４を形成することによって、図７に示すようなリードヘッドが形成される。
【０００８】
上述した研磨加工によってリードヘッドを形成する方法は、リード素子を微細なパターンに形成する方法として有効である。しかしながら、研磨加工によって磁性層１５ａを除去すると、図８（ｅ）に示すように、リード素子１３上の磁性層１５ａに比べて、磁気抵抗効果膜層１３ａ上の磁性層１５ａの表面積が大きいため、磁気抵抗効果膜層１３ａ上に磁性層１５ａの研磨残りが生じるという問題がある。磁気抵抗効果膜層１３ａ上に磁性層１５ａの研磨残りが生じると、後工程において上部シールド層１４を形成した際に凹凸が生じ、上部シールド層１４の磁区構造を乱す原因になるという問題がある。
【０００９】
本発明は、これらの課題を解決すべくなされたものであり、磁気ヘッドのリードヘッド等の製造工程において、研磨加工時に磁性層１５ａに研磨残りが生じることを抑え、的確に層形成することを可能にする磁気ヘッドの製造方法を提供することを目的とする。
【課題を解決するための手段】
【００１０】
上記目的を達成するために、本発明は次の構成を備える。
すなわち、磁気ヘッドの製造方法として、基板上に形成した磁気抵抗効果膜層をエッチングしてリード素子を形成するとともに、ハードバイアス膜を形成するための凹部を形成する工程と、ハードバイアス膜となる磁性層を成膜する工程と、前記磁性層が被着した前記リード素子の表面と前記凹部とにわたり、外縁が前記凹部の内縁よりも内側位置となるようにレジストを形成する工程と、該レジストをマスクとして前記磁性層を除去する工程と、前記リード素子の上面位置まで基板の表面を平坦状に研磨加工する工程とを備える。
前記磁性層の不要部分を除去するレジストをパターン形成する際に、レジストの外縁が前記凹部の内縁位置よりも若干内側に位置するように設定しているのは、凹部よりも外側域の磁性層を確実に除去できるようにするためである。
【発明の効果】
【００１１】
本発明に係る磁気ヘッドの製造方法によれば、研磨加工時に磁性層に研磨残りが生じることを抑え、的確に層形成することができる。
【発明を実施するための最良の形態】
【００１２】
以下、本発明に係る磁気ヘッドの製造方法についての実施の形態について説明する。
図１、２は磁気ヘッドのリードヘッドの製造工程を示す。
図１（ａ）は、基板１１上に下部シールド層１２を形成し、さらに磁気抵抗効果膜層１３ａを形成した状態を示す。
下部シールド層１２はNiFe等の軟磁性材によって形成する。下部シールド層１２は、鍍金法あるいはスパッタリング法により、例えば膜厚１μｍ程度に形成する。
【００１３】
磁気抵抗効果膜層１３ａは、固定磁化層（ピン層）、自由磁化層（フリー層）、固定磁化層の磁化方向を固定する反強磁性層等の積層構造からなる。磁気抵抗効果膜層１３ａは、下部シールド層１２の表面の全面に、スパッタリング法によって各層を積層して形成する。CPP型のリードヘッドとしては、トンネルバリア層を挟んで固定磁化層と自由磁化層を配置したTMR素子が知られている。磁気抵抗効果膜層１３ａには種々の積層構造が提案されている。本発明は磁気抵抗効果膜層１３ａの積層構造について限定されるものではない。
【００１４】
（マスク形成工程）
次いで、磁気抵抗効果膜層１３ａの表面に、マスク１６を形成する（図１（ｂ））。マスク１６は、磁気抵抗効果膜層１３ａをエッチングする際のエッチングマスクとして使用する。したがって、マスク１６には、磁気抵抗効果膜層１３ａをドライエッチングする際のエッチング耐性を有する必要がある。
本実施形態においては、マスク１６としてＴａ膜を使用し、ＣＶＤ法あるいはスパッタリング法によって膜厚５００Å程度に形成した。
【００１５】
マスク１６を所定のパターンに形成するには、磁気抵抗効果膜層１３ａの表面にマスク層（Tａ層）を形成した後、マスク層の表面にフォトリソグラフィー法によりレジストパターンを形成し、レジストパターンをマスクとして、たとえば反応性イオンエッチングによってパターン形成すればよい。
図１（ｂ）において、マスク１６は、ハードバイアス膜１５を形成する領域を除いて、磁気抵抗効果膜層１３ａを被覆する。マスクパターン部１６ａは、リード素子１３を形成する部位である。
マスク１６を所定のパターンにエッチングした後、たとえばアッシングによってレジストを除去する。これによって、磁気抵抗効果膜層１３ａの表面に、パターン化されたマスク１６が残る。
なお、図１においては、基板上に形成する磁気ヘッドの一つの単位部分の構造を示している。基板上には、磁気ヘッドを形成する配列にしたがって、繰り返しパターンとしてマスク１６が形成される。
【００１６】
（磁気抵抗効果膜のエッチング工程）
次いで、マスク１６をエッチングマスクとして磁気抵抗効果膜層１３ａをエッチングする（図１（ｃ））。磁気抵抗効果膜層１３ａは、たとえば反応性イオンエッチングを用いてエッチングする。反応性イオンエッチングにおいては、マスク１６として用いているTａ膜のエッチングレートを磁気抵抗効果膜層１３ａのエッチングレートにくらべて十分に小さく設定することによって磁気抵抗効果膜層１３ａを選択的にエッチングすることができる。なお、磁気抵抗効果膜層１３ａを反応性イオンエッチングによってエッチングするかわりに、イオンミリングによって所要部位を除去することもできる。
【００１７】
マスク１６をエッチングマスクとしてエッチングすることにより、リード素子１３が形成され、リード素子１３の両側に、下部シールド層１２が内底面に露出する凹部Ａが形成される。凹部Ａはリード素子１３の両側に配置するハードバイアス膜を形成するために設ける。下部シールド層１２は反応性イオンエッチングによって侵されないから、下部シールド層１２が底面に露出したところで厚さ方向のエッチングの進行は停止する。凹部の外側域には、磁気抵抗効果膜層１３ａが残留する。
【００１８】
次に、基板の表面を絶縁膜１７によって被覆する(図１（ｄ））。絶縁膜１７はたとえばアルミナをＣＶＤ法あるいはスパッタリング法により成膜し、凹部Ａの内底面及び内側面を被覆するように形成する。絶縁膜１７は、ハードバイアス膜と下部シールド層１２及びリード素子１３とが電気的に短絡しないようにするためのものである。
【００１９】
（磁性層の形成工程）
次に、基板の表面に、ハードバイアス膜１５となる磁性層１５ａをスパッタリング法によって成膜する。磁性層１５ａは、マスク１６の下面位置（磁気抵抗効果膜層の最上層のキャップ層までの高さ）まで充填する厚さに成膜する（図１（ｅ））。磁性層１５ａを成膜することによって、リード素子１３の表面と凹部Ａの外側域に形成されている磁気抵抗効果膜層１３ａの表面にも磁性層１５ａが被着する。これによって、リード素子１３が配置されている位置を挟む配置に凹部Ｂが形成される。凹部Ｂは、凹部Ａの深さの段差分として表れる。
ハードバイアス膜１５は、リード素子１３に形成されている自由磁化層にバイアス磁場を作用させるためのものであり、磁性層１５ａには、CoCrPt等の磁気的に硬い磁性材料が用いられる。
【００２０】
次に、凹部Ａ内にのみ磁性層１５ａを残すため、リード素子１３の表面及び凹部Ａの外側域に形成された磁気抵抗効果膜層１３ａ上の不要な磁性層１５ａを除去する工程に進む。
基板に被着する凹部Ａの領域を除く磁性層１５ａのうち、リード素子１３上に被着する磁性層１５ａは他の磁気抵抗効果膜層１３ａ上の磁性層１５ａと比較するとその量は僅かである。したがって、まず、リード素子１３とハードバイアス膜１５となる磁性層１５ａを除いた領域の磁性層１５ａを除去する処理を行う。
【００２１】
（レジストの形成工程）
図２（ａ）は、リード素子１３の表面に付着する磁性層１５ａと、ハードバイアス膜１５として残す磁性層１５ａをレジスト２０によって被覆した状態を示す。レジスト２０はイオンミリングによって不要な磁性層１５ａを除去する際に保護マスクとして使用するものであり、フォトリソグラフィー法によってパターン形成する。レジスト２０はイオンミリングの際にリード素子１３及びハードバイアス膜１５が侵されないように、十分な厚さに形成する。
【００２２】
図２（ａ）にレジスト２０をパターン形成した状態の平面図を示す。レジスト２０はリード素子１３が形成されている部位を横断し、ハードバイアス膜１５として残す部位を被覆するように形成する。
レジスト２０をパターン形成する際に、リード素子１３の表面部分についても露出させるようにパターン形成することが考えられる。しかしながら、リード素子１３はハードバイアス膜１５の平面寸法とくらべてはるかに微小であり、リード素子１３が形成されている位置に位置合わせしてレジスト２０をパターン形成することはきわめて困難である。したがって、リード素子１３が形成されている領域を含めてハードバイアス膜１５となる領域をレジスト２０によって被覆する。
【００２３】
また、レジスト２０をパターン形成する際には、リード素子１３が形成されている辺部分を除いて、レジスト２０の外縁位置が凹部Ａの内縁（境界）位置よりも若干内側に位置するようにパターン形成する。図２（ａ）、図３（ａ）に示す間隔Ｄは、凹部Ａの内縁位置よりもレジスト２０の外縁位置が内側に位置していることを示す。
【００２４】
レジスト２０を形成する目的は、ハードバイアス膜１５として残す磁性層１５ａ以外の不要な磁性層１５ａを除去するためである。したがって、凹部Ａ以外の領域にある磁性層１５ａを確実に除去する必要がある。このためには、レジスト２０をパターン形成する際に、凹部Ａの外側に磁性層１５ａが残留しないように、凹部Ａの内縁よりも若干内側の位置を外縁位置としてパターン形成する。レジスト２０をパターン形成する際の位置ずれを考慮すると、凹部Ａの内縁よりも若干内側となる位置をねらいとしてレジスト２０をパターン形成することが製造方法としては確実だからである。
【００２５】
（磁性層の除去工程）
図２（ｂ）は、レジスト２０をマスクとしてイオンミリングを施し、磁性層１５ａを除去した状態を示す。このイオンミリング工程により、凹部Ａの外側域の磁性層１５ａ及び絶縁膜１７、マスク１６が除去され、研磨時に磁性層１５ａに研磨残りが生じることはなくなる。また、この際に、レジスト２０の外縁と凹部Ａの内縁位置との隙間部分の磁性層１５ａが除去され、図２（ｂ）に示すように凹部Ａの内縁位置に沿って溝２２が形成される。
【００２６】
図２（ｃ）は、レジスト２０をアッシング等によって除去した状態を示す。リード素子１３の両側にハードバイアス膜１５としての磁性層１５ａが形成され、凹部Ａの内縁位置に溝２２が形成されている。
図３（ｂ）に、磁性層１５ａをエッチングしたことにより溝２２が形成された状態の平面図を示す。溝２２は、凹部Ａの内縁に沿って形成されている。
【００２７】
（研磨加工方法）
リード素子１３の表面に付着している磁性層１５ａは研磨加工によって除去される。しかしながら、溝２２が形成された状態で基板を研磨加工すると、溝２２に研磨くずや砥粒が溜まってしまい、基板の表面に研磨くずや砥粒が付着して残留するという問題が生じることがある。
基板の表面に研磨くずやスラリーの砥粒等の研磨残渣が残留すると、後工程において、凹部Ａの外側域の磁気抵抗効果膜層１３ａをイオンミリングによって除去する際に、スラリーの砥粒や研磨かす等の残渣がマスクとして作用し、磁気抵抗効果膜層１３ａが完全に除去されなくなる。基板上に磁気抵抗効果膜層１３ａが除去されずに残った部分は、後工程において層間を絶縁するアルミナ等の絶縁層を形成した際に、絶縁層の表面が平坦面にならず、表面に凹凸が形成される原因となる。
【００２８】
上部シールド層１４は絶縁層に積層して形成するから、下地の表面に凹凸が形成されていると、上部シールド層が平坦面に形成されず、上部シールド層に凹凸が形成されるようになる。
上部シールド層は軟磁性層からなり、外部から磁場が作用した際に、所定の還流磁区構造となることによって所要のシールド作用を奏する。上部シールド層に凹凸が形成されると、凹凸部分において磁壁が生じ、整った形状の磁区構造が表れなくなり、所定のリード特性を奏しなくなる。
【００２９】
本実施形態においては、基板の表面を被覆材を用いて表面が平坦状になるように被覆した後、研磨加工を施す。
図２（ｄ）は、研磨加工の前工程として、基板の表面をストッパ層２４によって被覆した状態を示す。ストッパ層２４は研磨加工の際にハードバイアス膜１５となる磁性層１５ａを研磨しない為のストッパとして作用させるために設けるものであり、たとえばTa膜をＣＶＤ法あるいはスパッタリング法によって厚さ１５０ｎｍ程度に成膜して形成する。ストッパ層２４を成膜した状態でも、溝２２があらわれている。
【００３０】
次に、基板の表面を被覆材によって被覆する。図４（ａ）に、基板の表面を被覆材２６によって被覆した状態を示す。被覆材２６は、リード素子１３の表面に被着している磁性層１５ａが埋没する厚さに形成する。被覆材２６は、基板の表面を平坦面にする目的と、溝２２を被覆材２６によって充填する目的で設ける。図４（ａ）は、被覆材２６が溝２２に充填されている状態を示す。
【００３１】
溝２２を被覆材２６によって充填するため、被覆材２６には流動性が良い材料が好適に用いられる。たとえば、被覆材２６として、流動性のよい有機あるいは無機シリカガラスやレジストが用いられる。
流動性のよい被覆材２６を基板の表面に塗布し、溝２２を被覆材２６によって充填するとともに、磁性層１５ａを被覆材２６中に埋没させて、基板の表面を平坦面状とし、次いで、被覆材２６を加熱して硬化させる。
【００３２】
次に、被覆材２６によって被覆された基板の表面に研磨加工を施す。研磨加工としてはCMP（Chemical Mechanical Polishing)加工が利用できる。図４（ｂ）が、研磨加工を施した状態を示す。研磨加工によってリード素子１３の表面に被着した磁性層１５ａが除去され、基板の表面にストッパ層２４が露出したところで研磨加工を停止させる。
溝２２には、前工程において被覆材２６が充填されているから、ストッパ層２４の高さ位置まで研磨加工が進んだ状態においては、図４（ｂ）に示すように、溝２２に被覆材２６が充填されて残った状態になる。
【００３３】
本実施形態の研磨加工においては、研磨加工時に溝２２が形成された部位を含めて、基板の全面が平坦面の状態を維持したまま研磨加工が施される。したがって、研磨加工時に発生する研磨かすやスラリーの砥粒が溝２２内に溜まったりすることがなく、研磨かすやスラリーの砥粒の排出性が良好となり、基板の表面に研磨かすやスラリーの砥粒を残さないようにして研磨加工することができる。
【００３４】
研磨加工を施した後、溝２２に充填されて残っている被覆材２６を選択的に除去する（図４（ｃ））。被覆材２６は化学的エッチング等によりストッパ層２４に対して選択的に除去することができる。
次いで、ストッパ層２４を除去する（図４（ｄ））。ストッパ層２４は例えば反応性イオンエッチングにより、磁気抵抗効果膜層１３ａとは選択的にエッチングして除去することができる。
【００３５】
（上部シールド層の形成工程）
図５は、ハードバイアス膜１５以外の不要な磁性層１５ａを除去し、層間の絶縁層３０を形成した後、上部シールド層１４を形成する工程を示す。
図５（ａ）は、ハードバイアス膜１５として残す磁性層１５ａの領域をレジスト２８によって被覆した状態を示す。レジスト２８は、フォトリソグラフィー法により、リード素子１３の側方部分を被覆するようにパターン形成する。
【００３６】
図５（ｂ）は、レジスト２８をマスクとして、下部シールド層１２上に形成されている不要な磁気抵抗効果膜層１３ａを除去した状態を示す。磁気抵抗効果膜層１３ａは反応性イオンエッチング法等によって除去することができる。磁気抵抗効果膜層１３ａの表面に研磨くずや砥粒等が付着して残っていないことから、磁気抵抗効果膜層１３ａの不要部分を下部シールド層１２上に残すことなく確実に除去することができる。
【００３７】
次いで、ＣＶＤ法あるいはスパッタリング法により基板の表面をアルミナ、シリカ等の絶縁材によって被覆し、リフトオフ法によりレジスト２８上に成膜されたアルミナ、シリカ等の絶縁材を除去する。図５（ｃ）は、ハードバイアス膜１５の両側に絶縁層３０が充填された状態を示す。
次いで、上部シールド層１４を形成する（図５（ｄ））。上部シールド層１４は、スパッタリング法あるいは鍍金法によって形成することができる。下地面が平坦面に形成されていることによって、上部シールド層１４は平坦状になる。したがって、外部からリードヘッドに磁場が作用した際に下部シールド層１２と上部シールド層１４の磁区構造が乱れることはない。
図５（ｄ）は、リード素子１３をコア幅方向に挟む配置にハードバイアス膜１５が配置され、リード素子１３を厚さ方向に挟む配置に下部シールド層１２と上部シールド層１４が配置されたリードヘッドを示す。
【００３８】
リードヘッドを形成した後、ライトヘッドを形成して磁気ヘッドが形成される。
図６は、垂直記録型の磁気ヘッドの構成例を示す。図は、磁気ヘッドをABS面側から見た状態を示す。リードヘッド１０は、リード素子１３を挟む配置に設けられた下部シールド層１２及び上部シールド層１４と、リード素子１３をコア幅方向に挟む配置に設けられたハードバイアス膜１５とを備える。
ライトヘッド４０は、主磁極４１とリターンヨーク４２、４３を備える。リターンヨーク４３にはトレーリングシールド４４が形成されている。ライトヘッド４０には書き込み用のコイルが形成される、コイルはABS面には露出しないため、図示されていない。
【００３９】
ライトヘッド４０を形成する場合も、リードヘッド１０を形成する場合と同様に、リターンヨーク４２等を所定パターンに積層して形成される。
これらの製造工程において、磁性層や絶縁層を研磨加工するような場合に、基板の表面に溝が形成されているような場合には、まず被覆材によって基板の表面を被覆し、溝を被覆材によって充填するとともに、基板の表面を平坦面としてから研磨加工を施す方法が、研磨かすやスラリーの砥粒を基板の表面に残さないようにする方法として有効である。
【００４０】
また、上記実施形態においては、CPP型のリードヘッドについての製造工程を例として説明したが、本発明方法は、CPP型のリードヘッドに限らず、CIP型のリードヘッドの製造工程に適用することもできる。
また、本発明方法は、磁気ヘッドの製造工程に限らず、一般の研磨加工において基板の表面を研磨加工する際に、基板の表面に溝が形成されているような場合に、あらかじめ溝を被覆材によって充填した後、基板の表面を研磨加工することによって、基板の表面に研磨くずや砥粒を残さないようにすることができる。
【図面の簡単な説明】
【００４１】
【図１】磁気ヘッドの製造工程を示す断面図である。
【図２】磁気ヘッドの製造工程を示す断面図である。
【図３】レジストをパターン形成した状態（ａ）、溝が形成された状態（ｂ）を示す平面図である。
【図４】磁気ヘッドの製造工程を示す断面図である。
【図５】磁気ヘッドの製造工程を示す断面図である。
【図６】磁気ヘッドの構造をABS面から見た断面図である。
【図７】リードヘッドの構造をABS面側から見た断面図である。
【図８】リードヘッドの製造工程を示す断面図である。
【符号の説明】
【００４２】
１０  リードヘッド
１１  基板
１２  下部シールド層
１３  リード素子
１３ａ  磁気抵抗効果膜層
１４  上部シールド層
１５  ハードバイアス膜
１５ａ  磁性層
１６  マスク
１７  絶縁膜
１８  付着物
２０  レジスト
２２  溝
２４  ストッパ層
２６  被覆材
２８  レジスト
３０  絶縁層
４０  ライトヘッド
４１  主磁極
【図１】
2010033668.tif 000003
【図２】
2010033668.tif 000004
【図３】
2010033668.tif 000005
【図４】
2010033668.tif 000006
【図５】
2010033668.tif 000007
【図６】
2010033668.tif 000008
【図７】
2010033668.tif 000009
【図８】
2010033668.tif 000010